(57)【特許請求の範囲】
【請求項１】
少なくともリチウム及び／又はチタンを含む重合体溶液を調製する工程１と、
前記重合体溶液に対して、０．１〜２０容積倍の水と、下記式（１）で表される化合物の中から選択される酸化合物と、を添加混合することによって混合液（ただし、無機の強酸を含まない）を得る工程２と、
前記混合液から水相を除去して精製重合体溶液を得る工程３と、
を含み、
前記重合体溶液が少なくともチタンを含有する、
重合体の製造方法。
【化１】
0006016898.tif 000006
（式（１）中、Ｒ1、Ｒ2、及びＲ3が、互いに独立に、Ｃ、Ｈ、Ｏ、及びＮから選ばれる元素で構成される置換基であり、分子内に酸素原子を４個以上含む。）
【請求項２】
前記酸化合物に含まれる水酸基（ただし、カルボキシル基の−ＯＨは除く）が０個又は１個である、請求項１に記載の重合体の製造方法。
【請求項３】
前記重合体溶液がアルミニウムをさらに含む、請求項１又は２に記載の重合体の製造方法。
【請求項４】
前記酸化合物に含まれる総酸素原子数が５個以上である、請求項１〜３のいずれか１項に記載の重合体の製造方法。
【請求項５】
前記酸化合物に含まれる総酸素原子数が７個以上である、請求項１〜４のいずれか１項に記載の重合体の製造方法。
【請求項６】
前記酸化合物に含まれる総炭素原子数が２０個以下である、請求項１〜５のいずれか１項に記載の重合体の製造方法。
【請求項７】
前記酸化合物が多価カルボン酸類である請求項１〜６のいずれかに記載の重合体の製造方法。
【請求項８】
前記酸化合物がカルボキシル基を３つ以上含む、請求項１〜７のいずれか１項に記載の重合体の製造方法。
【請求項９】
前記工程２で、酸化剤をさらに添加混合する、請求項１〜８のいずれか１項に記載の重合体の製造方法。
【請求項１０】
前記酸化剤が過酸化水素である、請求項９に記載の重合体の製造方法。
【請求項１１】
前記式（１）中のＲ1、Ｒ2、及びＲ3がＣ、Ｈ、Ｏから選ばれる元素で構成される置換基である、請求項１〜１０のいずれか１項に記載の重合体の製造方法。
【請求項１２】
前記工程２において、噛み合わせ構造を有する回転分散機を用いて混合を行う、請求項１〜１１のいずれか１項に記載の重合体の製造方法。
【請求項１３】
前記工程３において、前記水相がリチウム及び／又はチタンを含む、請求項１〜１２のいずれか１項に記載の重合体の製造方法。
【請求項１４】
前記工程２において、前記混合液中のアルコール濃度が５００ｐｐｍ以下である、請求項１〜１３のいずれか１項に記載の重合体の製造方法。
【発明の詳細な説明】
【技術分野】
【０００１】
本発明は、重合体の製造方法に関する。
【背景技術】
【０００２】
近年、ゴム弾性を有する軟質材料であって、加硫工程を必要とせず、熱可塑性樹脂と同様に成形加工およびリサイクルが可能な熱可塑性エラストマーが幅広い分野で多用されている。【０００３】
例えば、１，３−ブタジエンやイソプレンなどの共役ジエン単量体の重合体、または、共役ジエン単量体と、当該共役ジエン単量体と共重合可能なスチレンのようなビニル芳香族単量体と、の共重合体は、耐衝撃性透明樹脂またはポリオレフィンおよびポリスチレン樹脂の改質剤として非常に重要である。【０００４】
また、上記共役ジエン系重合体に含まれるオレフィン性二重結合部分に水素を付加させた水添重合体は、耐候性に優れるという特徴を有する。この特徴を活かし、水添重合体は、自動車部品、家電部品、電線被覆、医療用部品、雑貨、履物などに使用されている。【０００５】
一般的に、上記共役ジエン系重合体は、アルキルリチウムなどを開始剤としたリビングアニオン重合によって製造される。さらに、水添重合体を得る場合には、重合後に周期律表第ＶＩＩＩ族もしくは第ＩＶ族金属を触媒としてオレフィン性二重結合部分に水素添加反応（以下、「水素化反応」とも言う。）を行う。【０００６】
オレフィン性二重結合を有する重合体を水素化させる方法については様々な方法が報告されており、例えば、周期律表第ＶＩＩＩ族金属、特に、ニッケルまたはコバルトの化合物とアルキルアルミニウム化合物等の適当な還元剤を組み合わせた触媒を使用した水素化の方法が知られている。他にも、周期律表第ＩＶ族金属であるチタンの化合物、例えば、ビス（シクロペンタジエニル）チタン化合物と、アルキルアルミニウム化合物等の適当な還元剤を組み合わせた触媒を使用し、共役ジエン系重合体の不飽和二重結合を水素化する方法が知られている。【０００７】
以上のように、熱可塑性エラストマー、特に、上記したような共役ジエン系重合体や、その水添重合体には、重合開始剤や水素添加触媒などに由来する金属残渣が含まれることになる。重合体溶液中の金属残渣は、製品のブツ、表面肌荒れ、着色、濁りなど様々な品質低下に繋がるため、製造工程で効率的に除去しなければならない。【０００８】
そこで、重合体溶液中に残存する金属残渣を除去する方法として、いくつかの提案がなされている。例えば、特許文献１では、噛み合せ構造を有する回転分散機を用いて、重合体溶液と水とを激しく混合することによって、重合体溶液中のリチウム残渣を除去する方法が開示されている。【０００９】
また、特許文献２では、酸化剤とジカルボン酸を用いてニッケルをはじめとする周期律表第ＶＩＩＩ族金属の残渣を除去する方法が開示されている。さらに、特許文献３では、ケイ酸塩に吸着させる方法が開示されている。上記以外にも、リチウムや周期律表第ＶＩＩＩ族金属の除去については、これまでに多数の先行文献で開示されている。【００１０】
一方、チタン残渣を除去する方法に関してはこれまで殆ど報告されていなかった。例えば、特許文献４に、無機酸とアルコールと水とを用いてチタンおよびリチウム残渣を除去する技術が開示されている。また、特許文献５には、有機酸とアルコールと水とを用いたチタンおよびリチウム残渣の除去が開示されている程度である。
【先行技術文献】
【特許文献】
【００１１】
【特許文献１】特開平６−１３６０３４号公報
【特許文献２】米国特許第４，５９５，７４９号明細書
【特許文献３】米国特許第５，１０４，９７２号明細書
【特許文献４】特開２００２−１６７４０６号公報
【特許文献５】特開２００９−９１５７４号公報
【発明の概要】
【発明が解決しようとする課題】
【００１２】
製品中のリチウム、チタン、ニッケル等、各々の金属残渣種は、製品の色調、濁り、フィルター詰まり等の弊害を引き起こす。そのため、金属残渣を重合体溶液から効果的に除去する必要がある。しかしながら、前述のように従来技術ではチタンを含む重合体溶液中から複数種の金属残渣を効果的に除去する技術、中でもチタンやリチウムに高い効果を示す除去方法は殆ど報告されていない。特許文献４および５にはチタンとリチウムを除去する技術が開示されているものの、金属除去の際に大量のアルコールと水とを使用する必要があり、工業生産においては廃液処理が大きな問題となる。【００１３】
また、アルコールや水を再利用するとしても大掛かりな精製設備が必要となる。さらには金属除去の過程において、重合体溶液とアルコールとの分離に長い時間を要するなど生産性の問題もある。【００１４】
本発明は、上述した従来技術の問題に鑑みなされたものであり、少なくともリチウム及び／又はチタンを含有する重合体溶液から、効率的にこれらの金属残渣を除去し、金属残渣の少ない精製重合体溶液を得ることができる重合体の製造方法を提供することを目的とする。
【課題を解決するための手段】
【００１５】
本発明者らは、上記課題を解決するため鋭意研究を重ねた結果、少なくともリチウム及び／又はチタンを含有する重合体溶液に対して、特定の化学構造を有する酸化合物と水とを混合することにより、重合体溶液中の金属残渣を短時間で効率的に除去できることを見出し、本発明を完成した。【００１６】
即ち、本発明は以下の通りである。
〔１〕
少なくともリチウム及び／又はチタンを含む重合体溶液を調製する工程１と、
前記重合体溶液に対して、０．１〜２０容積倍の水と、下記式（１）で表される化合物の中から選択される酸化合物と、を添加混合することによって混合液（ただし、無機の強酸を含まない）を得る工程２と、
前記混合液から水相を除去して精製重合体溶液を得る工程３と、
を含み、
前記重合体溶液が少なくともチタンを含有する、
重合体の製造方法。
【化１】
0006016898.tif 000002
（式（１）中、Ｒ1、Ｒ2、及びＲ3が、互いに独立に、Ｃ、Ｈ、Ｏ、及びＮから選ばれる元素で構成される置換基であり、分子内に酸素原子を４個以上含む。）
〔２〕
前記酸化合物に含まれる水酸基（ただし、カルボキシル基の−ＯＨは除く）が０個又は１個である、〔１〕に記載の重合体の製造方法。
〔３〕
前記重合体溶液がアルミニウムをさらに含む、〔１〕又は〔２〕に記載の重合体の製造方法。
〔４〕
前記酸化合物に含まれる総酸素原子数が５個以上である、〔１〕〜〔３の〕いずれか１項に記載の重合体の製造方法。
〔５〕
前記酸化合物に含まれる総酸素原子数が７個以上である、〔１〕〜〔４〕のいずれか１項に記載の重合体の製造方法。
〔６〕
前記酸化合物に含まれる総炭素原子数が２０個以下である、〔１〕〜〔５〕のいずれか１項に記載の重合体の製造方法。
〔７〕
前記酸化合物が多価カルボン酸類である、〔１〕〜〔６〕のいずれかに記載の重合体の製造方法。
〔８〕
前記酸化合物がカルボキシル基を３つ以上含む、〔１〕〜〔７〕のいずれか１項に記載の重合体の製造方法。
〔９〕
前記工程２で、酸化剤をさらに添加混合する、〔１〕〜〔８〕のいずれか１項に記載の重合体の製造方法。
〔１０〕
前記酸化剤が過酸化水素である、〔９〕に記載の重合体の製造方法。
〔１１〕
前記式（１）中のＲ1、Ｒ2、及びＲ3がＣ、Ｈ、Ｏから選ばれる元素で構成される置換基である、〔１〕〜〔１０〕のいずれか１項に記載の重合体の製造方法。
〔１２〕
前記工程２において、噛み合わせ構造を有する回転分散機を用いて混合を行う、〔１〕〜〔１１〕のいずれか１項に記載の重合体の製造方法。
〔１３〕
前記工程３において、前記水相がリチウム及び／又はチタンを含む、〔１〕〜〔１２〕のいずれか１項に記載の重合体の製造方法。
〔１４〕
前記工程２において、前記混合液中のアルコール濃度が５００ｐｐｍ以下である、〔１〕〜〔１３〕のいずれか１項に記載の重合体の製造方法。
【発明の効果】
【００１７】
本発明によれば、重合体溶液中に残存するリチウム及び／又はチタン残渣を、重合体溶液と特定構造を有する酸化合物と水とを混合することにより効率的に除去し、金属残渣の少ない精製重合体溶液を得ることができる重合体の製造方法を提供することができる。
【発明を実施するための形態】
【００１８】
以下、本発明を実施するための形態（以下、「本実施形態」と言う。）について、詳細に説明する。本発明は、以下の実施形態に限定されるものではなく、その要旨の範囲内で種々変形して実施できる。
【００１９】
〔重合体の製造方法）
本実施形態の重合体の製造方法は、
少なくともリチウム及び／又はチタンを含有する重合体溶液を調製する工程１と、
前記重合体溶液に対して、０．１〜２０容積倍の水と、下記式（１）で表される酸化合物と、を添加混合することによって混合液を得る工程２と、
前記混合液から水相を除去して精製重合体溶液を得る工程３を含む。
【化２】
0006016898.tif 000003
ここで、上記式（１）において、Ｒ１、Ｒ２、及びＲ３は、互いに独立に、Ｃ、Ｈ、Ｏ、及びＮから選ばれる元素で構成される置換基であり、Ｒ１、Ｒ２、及びＲ３は同一であっても、異なっていても構わない。上記式で表される酸化合物は、分子内に少なくとも酸素原子を４個以上含む。
以下、各工程について詳述する。
【００２０】
〔工程１〕
本実施形態の重合体の製造方法において、工程１は、少なくともリチウム及び／又はチタンを含有する重合体溶液を調製する工程である。
【００２１】
（リチウム及び／又はチタンを含有する重合体溶液）
本実施形態で精製される重合体溶液は、少なくとも、リチウム若しくはチタン又はこれらの両方を含有するものであり、さらにアルミニウムを含んでいてもよい。重合体溶液を調製する方法は、特に限定されないが、例えば、リチウム系重合開始剤によって重合した共役ジエン系重合体に、チタン化合物と各種還元剤とから成る触媒下で水素化反応を行い、水素化された共役ジエン系共重合体溶液を調製する方法が挙げられる。また、本実施形態では、精製される重合体溶液として水素化反応前の共役ジエン系重合体溶液を調製することもできる。
【００２２】
なお、本実施形態で用いられる重合体溶液の溶媒としては、水を添加したときに水相と分離でき、且つ、重合反応や水素化反応の際のいずれの反応物とも反応しない不活性な溶媒が好ましく、具体的には、ｎ−ペンタン、ｎ−ヘキサン、ｎ−ヘプタン、ｎ−オクタンなどの脂肪族炭化水素類；シクロペンタン、シクロヘキサン、シクロヘプタンのような脂環族炭化水素類；およびジエチルエーテル、テトラヒドロフランのようなエーテル類を例示することができ、これらの中から選択して単独または混合して使用することができる。
【００２３】
前記共役ジエン系重合体は当分野で一般的に使用されるものであれば特に限定されないが、具体的には、重量平均分子量５００〜１，０００，０００である共役ジエンホモポリマー、または共役ジエン単量体とビニル芳香族系単量体とのランダム、テーパー若しくはブロック共重合体などを使用することができる。また、これらの共役ジエン単位の不飽和二重結合に対して水素添加した共重合体が使用できる。
【００２４】
重量平均分子量は、ゲルパーミエーションクロマトグラフィー（ＧＰＣ）を用いて、ポリスチレン換算により求めることができる。
【００２５】
使用可能な共役ジエン単量体は、特に限定されないが、具体的には、１，３−ブタジエン、イソプレン、ピペリレン、フェニルブタジエン、３，４−ジメチル−１，３−ヘキサジエン、４，５−ジエチル−１，３−オクタジエンなどのような４〜１２個の炭素原子を含有する共役ジエン系化合物を使用することができ、この中でも、１，３−ブタジエンおよびイソプレンを使用することが好ましい。共役ジエン単量体と共重合が可能なビニル芳香族系単量体は、特に限定されないが、具体的には、スチレン、α−メチルスチレン、アルコキシ基で置換されたスチレン、２−ビニルピリジン、４−ビニルピリジン、ビニルナフタレンおよびアルキル基で置換されたビニルナフタレンなどのようなビニルアリル化合物を使用することができ、この中でも、スチレンおよびα−メチルスチレンを使用することが好ましい。
【００２６】
共役ジエン単量体とビニル芳香族系単量体を混合して共重合体を製造する場合の質量比は特に限定されないが、共役ジエン単量体とビニル芳香族系単量体の質量比が５：９５〜９５：５であることが好ましい。共役ジエン単量体の使用量が質量比で５以上であれば、耐衝撃性が良好で、さまざまな用途に使用が可能となる。また、質量比で９５以下であれば、製品加工性が良好となる。そのため前記範囲を維持することが好ましい。
【００２７】
このような共役ジエン系重合体は当分野で一般的に使用される重合法により製造することができる。例えば、本実施形態では有機リチウム化合物を開始剤として利用したアニオン重合を行うことができる。有機リチウム化合物は、特に限定されないが、具体的には、ｎ−ブチルリチウムやｓ−ブチルリチウムなどを使用することができる。このような開始剤の使用量は当分野で一般的に使用されるものであり、目的とする高分子の分子量により自由自在に調節が可能である。
【００２８】
（水素化反応）
得られた重合体に対して、その後、水素化反応を行うことで水素化された共役ジエン系重合体を製造することができる。
【００２９】
前記水素化反応に使用されるチタン化合物としては当分野で一般的に使用されるものであれば特に限定されないが、具体的には、シクロペンタジエニルチタン化合物が挙げられ、例えば、シクロペンタジエニルチタンハロゲン化物、シクロペンタジエニル（アルコキシ）チタンジハロゲン化物、ビス（シクロペンタジエニル）チタンジハロゲン化物、ビス（シクロペンタジエニル）チタンジアルキル化物、ビス（シクロペンタジエニル）チタンジアリル化物およびビス（シクロペンタジエニル）チタンジアルコキシ化合物などの中から、単独または混合して使用することができる。
【００３０】
前記チタン化合物は、共役ジエン系重合体１００ｇ当り０．０１〜２０ｍｍｏｌ使用することが好ましく、重合体１００ｇ当り０．０５〜５ｍｍｏｌ使用することがより好ましい。触媒として使用するチタン化合物の使用量が０．０１ｍｍｏｌ以上であれば、水添反応が効率よく進行し、生産性に優れる。また、２０ｍｍｏｌ以下であれば、十分な触媒添加量となり、経済性がよく、さらに反応後に触媒除去のために過量の化学物質を使用することも抑制される。そのため、前記範囲を維持することが好ましい。
【００３１】
前記チタン化合物と共に使用することができる還元剤としては、当分野で一般的に使用される還元剤であれば特に限定されないが、具体的には、アルキルアルミニウム化合物、アルキルマグネシウム化合物、有機リチウム化合物、金属ヒドリドなどが挙げられ、単独でも複数種を組み合わせても使用することができる。
【００３２】
上記チタン系触媒を用いた水素添加反応としては、特に限定されないが、具体的には、国際特許出願第００／０８０６９号、米国特許第４，５０１，８５７号、第４，６７３，７１４号、第４，９８０，４２１号、第５，７５３，７７８号、第５，９１０，５６６号、第６，０２０，４３９号などに記載された方法を用いて実施することができる。
【００３３】
前記水素化反応は不活性溶媒中で行うことができる。ここで、不活性溶媒とは重合反応や水素化反応の際のいずれの反応物とも反応しない溶媒を意味し、特に限定されないが、具体的には、ｎ−ペンタン、ｎ−ヘキサン、ｎ−ヘプタン、ｎ−オクタンなどの脂肪族炭化水素類；シクロペンタン、シクロヘキサン、シクロヘプタンのような脂環族炭化水素類；およびジエチルエーテル、テトラヒドロフランのようなエーテル類を挙げることができ、これらの中から選択して単独または混合して使用することができる。
【００３４】
工程１における重合体溶液中の重合体濃度は特に限定されないが、５〜５０質量％が好ましく、１０〜２５質量％であることがより好ましい。重合体濃度が前記範囲内であると、取り扱いし易い重合体溶液粘度に調整でき、且つ、生産性が良好となるので好ましい。
【００３５】
一方、水素化反応は、重合体溶液を水素やヘリウム、アルゴン、窒素のような不活性気体雰囲気下で一定温度に維持した後、撹拌または未撹拌状態で水素化触媒を添加し、水素ガスを一定圧力で注入することで行うことが好ましい。さらに、水素化反応の温度は３０〜１５０℃、圧力は２〜３０ｋｇ／ｃｍ２の範囲で行うことが好ましい。
【００３６】
水素化反応の温度が前記範囲内であると、反応性が向上して十分な反応収率を得ることができ、また、高分子の熱劣化による副反応が抑制できる。水素化反応の圧力が前記範囲内であると、反応速度が向上して反応時間が短くなり、また、反応器に投資する費用を抑制でき、経済的に好ましい。
【００３７】
以下、重合体溶液、例えば、上述のとおり水素化反応が完了した共役ジエン系重合体溶液から、残留したリチウム残渣やチタン残渣を除去する工程として、工程２および工程３について説明する。
【００３８】
〔工程２〕
本実施形態の重合体の製造法において、工程２は、工程１で得られた重合体溶液、例えば、水素化された共役ジエン系重合体溶液に対して、水と、下記式（１）で表される酸化合物とを添加混合することによって混合液を得る工程である。
【００３９】
（水の添加量）
本実施形態においては、水の添加量は、重合体溶液に対して０．１〜２０容積倍である。０．２〜１０容積倍であることがより好ましく、０．５〜５容積倍であることがさらに好ましい。水の添加量が前記範囲内であると、重合体溶液中に含まれるリチウム残渣やチタン残渣が除去され易く、また、排水量を少なくすることができる。
【００４０】
（酸化合物）
さらに本実施形態においては、水とともに、下記式（１）で表される酸化合物を添加する。
【化３】
0006016898.tif 000004
【００４１】
前記式（１）において、Ｒ１、Ｒ２、及びＲ３は、互いに独立に、Ｃ、Ｈ、Ｏ、及びＮから選ばれる元素で構成される置換基であり、Ｃ、Ｈ、及びＯから選ばれる元素で構成される置換基であることが好ましい。このような、置換基とすることにより、排水による環境汚濁が軽減される。
【００４２】
また、式（１）で表される酸化合物は、リチウム残渣やチタン残渣の除去効果の観点から、分子中に２つ以上のカルボキシル基を有し、かつ少なくとも酸素原子を４個以上含むことが好ましい。
【００４３】
酸化合物中の水酸基（ただし、カルボキシル基の−ＯＨ基は除く）の数は、特に限定されないが、０個又は１個であることが好ましい。酸化合物の水酸基の数が上記範囲であることにより、リチウム残渣やチタン残渣の除去効率が上昇し、且つ、酸化合物が重合体溶液中に残存し難くなるので好ましい。
【００４４】
また、酸化合物中に含まれる総酸素原子数は４個以上であることが好ましく、５個以上がより好ましく、７個以上がさらに好ましい。総酸素原子数が上記範囲であることにより、リチウム残渣やチタン残渣の除去効率が上昇し、且つ、酸化合物が重合体溶液中に残存し難くなるので好ましい。
【００４５】
さらに、酸化合物中に含まれる総炭素原子数は２０個以下が好ましく、３〜１０個がより好ましく、６〜８個がさらに好ましい。総炭素原子数が上記範囲であることにより、リチウム残渣やチタン残渣の除去効率が上昇し、且つ、酸化合物が重合体溶液中に残存し難くなるので好ましい。
【００４６】
本実施形態において、酸化合物は、上記式で表されるものであれば特に限定されないが、リチウム残渣やチタン残渣の除去効果の点から、α−ヒドロキシカルボン酸誘導体や２以上のカルボキシル基を有する多価カルボン酸類、多価カルボン酸誘導体を好適に使用することができ、中でも分子内にカルボキシル基を３つ以上有する酸化合物が好ましい。カルボキシル基を３つ以上有することにより、金属残渣が少なく、色調に優れた精製重合体溶液を得ることができる。
【００４７】
具体的な酸化合物の例としては、特に限定されないが、例えば、マロン酸、ヒドロキシマロン酸、コハク酸、リンゴ酸、クエン酸、イソクエン酸、グルタル酸、アジピン酸、アコニット酸、１，２，３−プロパントリカルボン酸、１，２，３，４−ブタンテトラカルボン酸などが挙げられる。また、分子内にさらに窒素を含有する酸化合物としては、各種アミノ酸誘導体が挙げられ、例えば、エチレンジアミン四酢酸などが使用できる。
【００４８】
（酸化合物の配合量）
前記酸化合物は、重合体溶液中に含有されるリチウム原子およびチタン原子などの金属原子の総モル数に対して、好ましくは０．１〜５０倍モル、より好ましくは０．２５〜２０倍モル、さらに好ましくは０．５〜１０倍モルで使用するのがよい。酸化合物を上記範囲で使用することで、リチウム残渣やチタン残渣を効果的に除去でき、さらに重合体溶液中への酸化合物の残存も減らすことができる。
【００４９】
（添加方法）
前記酸化合物の添加方法は、特に限定されず、具体的には、水と酸化合物をあらかじめ混合し、水溶液としておき、それを重合体溶液に添加する方法や、重合体溶液と水とを混合した後に酸化合物を添加する方法などが挙げられる。この中でも、プロセスの簡素化の観点から、水と酸化合物との水溶液を重合体溶液に添加する方法が好ましい。この場合、酸化合物の水溶液濃度及び容積は特に限定されないが、重合体溶液、水、酸化合物水溶液を混合した後の水相の総量として、重合体溶液に対して、０．１〜２０容積倍の範囲となるように調整することが好ましい。
【００５０】
（混合方法）
工程２において、重合体溶液と水、酸化合物との混合方法は特に限定されず、例えば、スタティックミキサーのような駆動部を持たない静止型混合機や、撹拌翼を取り付けたストレージタンクなどで機械的に混合してもよい。中でも、特開平６−１３６０３４号公報に記載されているような噛み合せ構造を有する回転分散機を用いて、下記条件で混合することが好ましい。これにより効果的に重合体溶液からリチウム残渣やチタン残渣を除去することができる。
【００５１】
すなわち、上記回転分散機の運転においては、Ｐ／Ｖ値を３×１０４（ｋｗ／ｍ３）以上とすることが好ましく、５×１０４（ｋｗ／ｍ３）とすることがより好ましく、１×１０５（ｋｗ／ｍ３）とすることがさらに好ましい。これにより、強力なせん断力を与えることができ、重合体溶液から金属残渣をより効果的に除去することができる。ここでＰ（ｋｗ）とは回転分散機の動力であり、混合時の消費電力を測定することで容易に求めることができる。Ｖ（ｍ３）は回転分散機における混合部の空間容積であり、溶液にせん断力を与える部分の空間容積である。さらに、周速（２πｒ・ｎ）を好ましくは５（ｍ／ｓ）以上、より好ましくは７（ｍ／ｓ）、さらに好ましくは１０（ｍ／ｓ）とする。ここで、ｒ（ｍ）とは、回転分散機におけるロータ最外歯の半径、ｎ（ｓ−１）は回転分散機におけるロータの回転数である。上記条件で回転分散機による重合体溶液と水との混合を実施することで、０．０１〜１０（ｓ）と短い平均滞留時間で、重合体溶液中に含まれる触媒由来の金属残渣を容易に除去することができる。また、上記以外にも、例えば、撹拌機、乳化機を含めたホモジナイザー、あるいはポンプ等でせん断力を加える方法や、ボールミルあるいはロッドミル等のミル、あるいは高圧粉砕ロール等で衝突力、摩擦力を加える方法でもよい。
【００５２】
（酸化剤）
本実施形態においては、工程２において、重合体溶液に対して、さらに酸化剤を添加することができる。酸化剤の添加によってリチウム残渣やチタン残渣の水相への溶解を促進することができる。酸化剤としては、特に限定されないが、過酸化水素、有機過酸化物、オゾンなどが挙げられる。過酸化水素の使用方法としては特に限定されないが、３０％程度の水溶液で少量添加しても効果を発揮する。過酸化水素を用いることにより、短時間で効率的に金属残渣を除去することができる。
【００５３】
有機過酸化物としては、当分野で一般的に使用されるものであれば特に限定されないが、具体的には、ジクミルパーオキサイド、ジ−ｔｅｒｔ−ブチルパーオキサイド、２，５−ジメチル−２，５−ジ−（ｔｅｒｔ−ブチルパーオキシ）ヘキサン、２，５−ジメチル−２，５−ジ−（ｔｅｒｔ−ブチルパーオキシ）ヘキシン−３、１，３−ビス（ｔｅｒｔ−ブチルパーオキシイソプロピル）ベンゼン、１，１−ビス（ｔｅｒｔ−ブチルパーオキシ）−３，３，５−トリメチルシクロヘキサン、ｎ−ブチル−４，４−ビス（ｔｅｒｔ−ブチルパーオキシ）バレレート、ベンゾイルパーオキサイド、ｐ−クロロベンゾイルパーオキサイド、２，４−ジクロロベンゾイルパーオキサイド、ｔｅｒｔ−ブチルパーオキシベンゾエート、ｔｅｒｔ−ブチルパーオキシイソプロピルカーボネート、ジアセチルパーオキサイド、ラウロイルパーオキサイド、ｔｅｒｔ−ブチルクミルパーオキサイドなどが挙げられる。オゾンの使用方法としては特に限定されないが、一般的なオゾン発生装置を使用することができ、例えば、無声放電装置などが挙げられる。
【００５４】
これら酸化剤の使用量としては、重合体溶液に残存するリチウム原子やチタン原子などの金属原子の総モル数に対して、０．１〜１００倍モルが好ましく、０．５〜７５倍モルがより好ましく、１．０〜５０倍モルがさらに好ましい。酸化剤の添加量を上記範囲とすることで、リチウム残渣やチタン残渣の除去効率を向上でき、重合体溶液中への酸化剤の残存をさらに抑えることができる。
【００５５】
なお、工程２において、重合体溶液にはアルコールを添加しないことが好ましい。具体的には、工程２における混合液中のアルコール濃度が５００ｐｐｍ以下であることが好ましい。これにより、重合体溶液と水相との分離が良好で、短時間での金属除去が可能で、且つ、廃液処理も容易な、優れた金属除去プロセスを提供することができる。なお、ここでいうアルコールとは、メタノール、エタノール、プロパノール、イソプロパノール、ブタノール、２−エチル−１−ヘキサノールなどが挙げられる。特にカルボキシル基を含まないアルコールを添加しないことが好ましい。
【００５６】
〔工程３〕
本実施形態の重合体の製造方法において、工程３は、前記混合液から水相を除去（分離）して精製された重合体溶液を得る工程である。工程３における水の分離方法に関しては当分野で一般的に使用されるものであれば特別に限定しないが、例えば、重合体溶液と水相から成る混合液を静置分離、遠心分離、向流抽出等により水相を除去する方法などが挙げられる。
【００５７】
水相がリチウム及び／又はチタンを含むことが好ましい。これにより重合体溶液から金属残渣を容易に分離することができる。なお、水相に含まれる金属の量は、誘導結合プラズマ（ＩＣＰ，Ｉｎｄｕｃｔｉｖｉｔｙ  ｃｏｕｐｌｅｄ  ｐｌａｓｍａ）を用いた元素分析により求めることができる。
【００５８】
（精製重合体溶液）
重合体溶液中に含まれる金属残渣が水相中へ移行するため、工程３により得られる精製重合体溶液は工程１で調製した重合体溶液と比べ金属残渣が除去されたものとなる。
【実施例】
【００５９】
以下、本発明を実施例に基づき詳しく説明するが、本発明はこれらに限定されるものではない。【００６０】
〔製造例１〕
アルキルリチウムを開始剤とした従来公知のアニオン重合法によって、ポリスチレン−ポリブタジエン−ポリスチレンブロック共重合体（スチレン含量：３０．０質量％、ブタジエン含量：７０．０質量％、数平均分子量：５０，０００）のシクロヘキサン溶液を得た。得られた重合体溶液を真空乾燥させ、固体状の重合体に含まれる金属の量を、誘導結合プラズマ（ＩＣＰ，Ｉｎｄｕｃｔｉｖｉｔｙ  ｃｏｕｐｌｅｄ  ｐｌａｓｍａ）を用いた元素分析（株式会社島津製作所社製、ＩＣＰＳ−７５１０。以下、同じ。）を通じて測定した結果、Ｌｉ残渣の量は１００ｐｐｍであった。【００６１】
〔製造例２〕
製造例１で得られたポリスチレン−ポリブタジエン−ポリスチレンブロック共重合体４００ｇを含むシクロヘキサン溶液２８００ｇを、５リットルのオートクレーブ反応器に入れ４００ｒｐｍで攪拌しながら６０℃に加熱した。その後、トリエチルアルミニウム１．５ｍｍｏｌとビス（シクロペンタジエニル）チタンジクロライド０．８ｍｍｏｌとを添加して、１０ｋｇ／ｃｍ２の水素で加圧して水素化反応を行うことで水素化された重合体溶液を得た。このように水素化された重合体（高分子）をＮＭＲで分析した結果、ポリブタジエンブロック内の９８％以上の二重結合が水素化されたことを確認した。得られた重合体溶液中に含まれる金属の量を、誘導結合プラズマ（ＩＣＰ，Ｉｎｄｕｃｔｉｖｉｔｙ  ｃｏｕｐｌｅｄ  ｐｌａｓｍａ）を用いた元素分析を通じて測定した結果、Ｔｉ残渣：１０２ｐｐｍ、Ｌｉ残渣：１００ｐｐｍ、Ａｌ残渣：１０１ｐｐｍであった。【００６２】
〔実施例１〕
製造例１で得られた重合体溶液と、該重合体溶液の２容積倍の水と、金属原子の総モル量に対して２倍モルのコハク酸と、を撹拌器付き混合器に入れ、６０℃で１５分間激しく撹拌させた後、５分滞留させて重合体溶液相と水相とを分離させた。分離状態は良好であった。水相を除去した後、重合体溶液を真空乾燥させ、固体状の重合体を得た。得られた固体状の重合体に含まれる金属の量を、誘導結合プラズマ（ＩＣＰ，Ｉｎｄｕｃｔｉｖｉｔｙ  ｃｏｕｐｌｅｄ  ｐｌａｓｍａ）を用いた元素分析を通じて測定した。該測定結果を表１に示す。【００６３】
〔実施例２〕
製造例１で得られた重合体溶液と、該重合体溶液の２容積倍の水と、金属原子の総モル量に対して２倍モルのリンゴ酸と、を撹拌器付き混合器に入れ、６０℃で１５分間激しく撹拌させた後、５分滞留させて重合体溶液相と水相とを分離させた。分離状態は良好であった。水相を除去した後、重合体溶液を真空乾燥させ、固体状の重合体を得た。得られた固体状の重合体に含まれる金属の量を、誘導結合プラズマ（ＩＣＰ，Ｉｎｄｕｃｔｉｖｉｔｙ  ｃｏｕｐｌｅｄ  ｐｌａｓｍａ）を用いた元素分析を通じて測定した。該測定結果を表１に示す。【００６４】
〔実施例３〕
製造例２で得られた重合体溶液と、該重合体溶液の２容積倍の水と、金属原子の総モル量に対して２倍モルのコハク酸と、を撹拌器付き混合器に入れ、６０℃で１５分間激しく撹拌させた後、５分滞留させて重合体溶液相と水相とを分離させた。分離状態は良好であった。水相を除去した後、重合体溶液を真空乾燥させ、固体状の重合体を得た。得られた固体状の重合体に含まれる金属の量を、誘導結合プラズマ（ＩＣＰ，Ｉｎｄｕｃｔｉｖｉｔｙ  ｃｏｕｐｌｅｄ  ｐｌａｓｍａ）を用いた元素分析を通じて測定した。該測定結果を表１に示す。【００６５】
〔実施例４〕
製造例２で得られた重合体溶液と、該重合体溶液の２容積倍の水と、金属原子の総モル量に対して２倍モルのリンゴ酸と、を撹拌器付き混合器に入れ、６０℃で１５分間激しく撹拌させた後、５分滞留させて重合体溶液相と水相とを分離させた。分離状態は良好であった。水相を除去した後、重合体溶液を真空乾燥させ、固体状の重合体を得た。得られた固体状の重合体に含まれる金属の量を、誘導結合プラズマ（ＩＣＰ，Ｉｎｄｕｃｔｉｖｉｔｙ  ｃｏｕｐｌｅｄ  ｐｌａｓｍａ）を用いた元素分析を通じて測定した。該測定結果を表１に示す。【００６６】
〔実施例５〕
製造例２で得られた重合体溶液と、該重合体溶液の２容積倍の水と、金属原子の総モル量に対して２倍モルのエチレンジアミン四酢酸と、を撹拌器付き混合器に入れ、６０℃で１５分間激しく撹拌させた後、５分滞留させて重合体溶液相と水相とを分離させた。分離状態は良好であった。水相を除去した後、重合体溶液を真空乾燥させ、固体状の重合体を得た。得られた固体状の重合体に含まれる金属の量を、誘導結合プラズマ（ＩＣＰ，Ｉｎｄｕｃｔｉｖｉｔｙ  ｃｏｕｐｌｅｄ  ｐｌａｓｍａ）を用いた元素分析を通じて測定した。該測定結果を表１に示す。【００６７】
〔実施例６〕
製造例２で得られた重合体溶液と、該重合体溶液の２容積倍の水と、金属原子の総モル量に対して２倍モルの１，２，３−プロパントリカルボン酸と、を撹拌器付き混合器に入れ、６０℃で１５分間激しく撹拌させた後、５分滞留させて重合体溶液相と水相とを分離させた。分離状態は良好であった。水相を除去した後、重合体溶液を真空乾燥させ、固体状の重合体を得た。得られた固体状の重合体に含まれる金属の量を、誘導結合プラズマ（ＩＣＰ，Ｉｎｄｕｃｔｉｖｉｔｙ  ｃｏｕｐｌｅｄ  ｐｌａｓｍａ）を用いた元素分析を通じて測定した。該測定結果を表１に示す。【００６８】
〔実施例７〕
製造例２で得られた重合体溶液と、該重合体溶液の２容積倍の水と、金属原子の総モル量に対して２倍モルのクエン酸と、を撹拌器付き混合器に入れ、６０℃で１５分間激しく撹拌させた後、５分滞留させて重合体溶液相と水相とを分離させた。分離状態は良好であった。水相を除去した後、重合体溶液を真空乾燥させ、固体状の重合体を得た。得られた固体状の重合体に含まれる金属の量を、誘導結合プラズマ（ＩＣＰ，Ｉｎｄｕｃｔｉｖｉｔｙ  ｃｏｕｐｌｅｄ  ｐｌａｓｍａ）を用いた元素分析を通じて測定した。該測定結果を表１に示す。【００６９】
〔実施例８〕
製造例２で得られた重合体溶液と、該重合体溶液の２容積倍の水と、金属原子の総モル量に対して２倍モルのコハク酸とを、噛み合わせ構造を有する回転分散機（日鋼工業製  キャビトロン１０１０）により６０℃、７６００ｒｐｍの条件で０．１秒（ｓｅｃ）混合して混合液を得た。この時のＰ／Ｖ値は３×１０４（ｋｗ／ｍ３）、周速は２８（ｍ／ｓ）であった。その後、得られた混合液を６０℃に加温されたタンクに送り、５分滞留させて重合体溶液相と水相とを分離させた。分離状態は良好であった。水相を除去した後、重合体溶液を真空乾燥させ、固体状の重合体を得た。得られた固体状の重合体に含まれる金属の量を、誘導結合プラズマ（ＩＣＰ，Ｉｎｄｕｃｔｉｖｉｔｙ  ｃｏｕｐｌｅｄ  ｐｌａｓｍａ）を用いた元素分析を通じて測定した。該測定結果を表１に示す。【００７０】
〔実施例９〕
製造例２で得られた重合体溶液と、該重合体溶液の２容積倍の水と、金属原子の総モル量に対して２倍モルのリンゴ酸とを、噛み合わせ構造を有する回転分散機（日鋼工業製  キャビトロン１０１０）により６０℃、７６００ｒｐｍの条件で０．１秒（ｓｅｃ）混合して混合液を得た。この時のＰ／Ｖ値は３×１０４（ｋｗ／ｍ３）、周速は２８（ｍ／ｓ）であった。その後、得られた混合液を６０℃に加温されたタンクに送り、５分滞留させて重合体溶液相と水相とを分離させた。分離状態は良好であった。水相を除去した後、重合体溶液を真空乾燥させ、固体状の重合体を得た。得られた固体状の重合体に含まれる金属の量を、誘導結合プラズマ（ＩＣＰ，Ｉｎｄｕｃｔｉｖｉｔｙ  ｃｏｕｐｌｅｄ  ｐｌａｓｍａ）を用いた元素分析を通じて測定した。該測定結果を表１に示す。【００７１】
〔実施例１０〕
製造例２で得られた重合体溶液と、該重合体溶液の２容積倍の３０％過酸化水素水と、チタン原子に対して２倍モルのコハク酸と、を撹拌器付き混合器に入れ、６０℃で１０分間激しく撹拌させた後、５分滞留させて重合体溶液相と水相とを分離させた。分離状態は良好であった。水相を除去した後、重合体溶液を真空乾燥させ、固体状の重合体を得た。得られた固体状の重合体に含まれる金属の量を、誘導結合プラズマ（ＩＣＰ，Ｉｎｄｕｃｔｉｖｉｔｙ  ｃｏｕｐｌｅｄ  ｐｌａｓｍａ）を用いた元素分析を通じて測定した。該測定結果を表１に示す。【００７２】
〔実施例１１〕
製造例２で得られた重合体溶液と、該重合体溶液の２容積倍の３０％過酸化水素水と、チタン原子に対して２倍モルの１，２，３，４−ブタンテトラカルボン酸と、を撹拌器付き混合器に入れ、６０℃で１０分間激しく撹拌させた後、５分滞留させて重合体溶液相と水相とを分離させた。分離状態は良好であった。水相を除去した後、重合体溶液を真空乾燥させ、固体状の重合体を得た。得られた固体状の重合体に含まれる金属の量を、誘導結合プラズマ（ＩＣＰ，Ｉｎｄｕｃｔｉｖｉｔｙ  ｃｏｕｐｌｅｄ  ｐｌａｓｍａ）を用いた元素分析を通じて測定した。該測定結果を表１に示す。【００７３】
〔実施例１２〕
製造例２で得られた重合体溶液と、該重合体溶液の２容積倍の３０％過酸化水素水と、チタン原子に対して２倍モルのエチレンジアミン四酢酸と、を撹拌器付き混合器に入れ、６０℃で１０分間激しく撹拌させた後、５分滞留させて重合体溶液相と水相とを分離させた。分離状態は良好であった。水相を除去した後、重合体溶液を真空乾燥させ、固体状の重合体を得た。得られた固体状の重合体に含まれる金属の量を、誘導結合プラズマ（ＩＣＰ，Ｉｎｄｕｃｔｉｖｉｔｙ  ｃｏｕｐｌｅｄ  ｐｌａｓｍａ）を用いた元素分析を通じて測定した。該測定結果を表１に示す。【００７４】
〔比較例１〕
製造例２で得られた重合体溶液と、該重合体溶液の２容積倍の水と、金属原子の総モル量に対して２倍モルのシュウ酸と、を撹拌器付き混合器に入れ、６０℃で１５分間激しく撹拌させた後、５分滞留させて重合体溶液相と水相とを分離させた。分離状態は良好であった。水相を除去した後、重合体溶液を真空乾燥させ、固体状の重合体を得た。得られた固体状の重合体に含まれる金属の量を、誘導結合プラズマ（ＩＣＰ，Ｉｎｄｕｃｔｉｖｉｔｙ  ｃｏｕｐｌｅｄ  ｐｌａｓｍａ）を用いた元素分析を通じて測定した。該測定結果を表１に示す。【００７５】
〔比較例２〕
製造例２で得られた重合体溶液と、該重合体溶液の２容積倍の水と、金属原子の総モル量に対して２倍モルの乳酸とを、噛み合わせ構造を有する回転分散機（日鋼工業製  キャビトロン１０１０）により６０℃、７６００ｒｐｍの条件で０．１秒（ｓｅｃ）混合して混合液を得た。この時のＰ／Ｖ値は３×１０４（ｋｗ／ｍ３）、周速は２８（ｍ／ｓ）であった。その後、得られた混合液を６０℃に加温されたタンクに送り、５分滞留させて重合体溶液相と水相とを分離させた。分離状態は良好であった。水相を除去した後、重合体溶液を真空乾燥させ、固体状の重合体を得た。得られた固体状の重合体に含まれる金属の量を、誘導結合プラズマ（ＩＣＰ，Ｉｎｄｕｃｔｉｖｉｔｙ  ｃｏｕｐｌｅｄ  ｐｌａｓｍａ）を用いた元素分析を通じて測定した。該測定結果を表１に示す。【００７６】
〔比較例３〕
製造例２で得られた重合体溶液と、該重合体溶液の２容積倍のイソプロパノールと、金属原子の総モル量に対して２倍モルのグリコール酸とを、噛み合わせ構造を有する回転分散機（日鋼工業製  キャビトロン１０１０）により６０℃、７６００ｒｐｍの条件で０．１秒（ｓｅｃ）混合して混合液を得た。この時のＰ／Ｖ値は２５×１０４（ｋｗ／ｍ３）、周速は２８（ｍ／ｓ）であった。その後、得られた混合液を６０℃に加温されたタンクに送り、５分滞留させて重合体溶液相と水相との分離を試みたが、乳化状態であり分離できなかった。【００７７】
〔比較例４〕
製造例２で得られた重合体溶液と、該重合体溶液の２容積倍の水と、金属原子の総モル量に対して２倍モルのリン酸水素ビス（２−エチルヘキシル）と、を撹拌器付き混合器に入れ、６０℃で１５分間激しく撹拌させた後、５分滞留させて重合体溶液相と水相とを分離させた。分離状態は良好であった。水相を除去した後、重合体溶液を真空乾燥させ、固体状の重合体を得た。得られた固体状の重合体に含まれる金属の量を、誘導結合プラズマ（ＩＣＰ，Ｉｎｄｕｃｔｉｖｉｔｙ  ｃｏｕｐｌｅｄ  ｐｌａｓｍａ）を用いた元素分析を通じて測定した。該測定結果を表１に示す。【００７８】
【表１】
0006016898.tif 000005
※：水の代わりにイソプロパノールを用いた。イソプロパノールの質量部を示す。【００７９】
なお、全実施例において、水相にはリチウム及び／または又はチタンが含まれていた。また、混合液中のアルコール濃度は５００ｐｐｍ以下であった。【００８０】
本出願は２０１２年４月２６日に日本国特許庁へ出願された日本特許出願（特願２０１２−１０１３１４、特願２０１２−１０１３１５）に基づくものであり、その内容はここに参照として取り込まれる。
【産業上の利用可能性】
【００８１】
本発明の重合体の製造方法は、重合体溶液中に残存する金属残渣を除去する方法として、産業上の利用可能性を有している。